두께 방향 의 위상차 값 ( Rth ) 을 작 게 하 기 위한 상기 처리 로서 는 , 임의 의 적절 한 처리 방법 을 채용 할 수 있 다 . 예 를 들 어 , 시클 로 펜 타 논 , 메틸에틸케톤 등 의 용제 를 도포 한 폴리에틸렌 테레프탈 레이트 ( PET ) , 폴리프로필렌 , 스테인리스 등 의 기재 를 , 일반 적 인 셀룰로오스 계 필름 에 부착 , 가열 건조 ( 예 를 들 어 , 80 ∼ 150 ℃ 정도 에서 3 ∼ 10 분 정도 ) 시킨 후 , 기재 필름 을 박리 하 는 방법 ; 노르 보르 넨 계 수지 , 아크릴 계 수지 등 을 시 클로 펜 타 논 , 메틸에틸케톤 등 의 용제 에 용해 시킨 용액 을 , 일반 적 인 셀룰로오스 계 필름 에 도포 하 고 , 가열 건조 ( 예 를 들 어 , 80 ∼ 150 ℃ 정도 에서 3 ∼ 10 분 정도 ) 시킨 후 , 도포 필름 을 박리 하 는 방법 등 을 들 수 있 다 .